(57)【要約】撥性仕上げ剤、カチオン性物質、及び吸収性ポリマーを含む被覆により被覆された繊維基材。印刷されたイメージが被覆繊維基材上に配置される。【特許請求の範囲】
【請求項１】
第１表面を有する繊維基材；
該繊維基材の第１表面上の被覆
を含んでなり、該被覆は、撥性仕上げ剤、カチオン性物質及び吸収性ポリマーを含む、器具。
【請求項２】
該撥性仕上げ剤は、フッ素化合物である請求項１に記載の器具。
【請求項３】
該フッ素化合物は、パーフルオロ炭素基を有する化合物である請求項２に記載の器具。
【請求項４】
該撥性仕上げ剤は、多相フッ素化合物である請求項１に記載の器具。
【請求項５】
該多相フッ素化合物は、第１条件では疎水性状態の第１相及び第２条件では親水性状態の第２相を有する２機能性フッ素化合物である請求項４に記載の器具。
【請求項６】
多相フッ素化合物は、フッ素含有疎水性セグメント及び親水性セグメントを有するブロックポリマーである請求項４に記載の器具。
【請求項７】
該ブロックポリマーは、疎水性セグメント及び親水性セグメントを有するアクリレートである請求項６に記載の器具。
【請求項８】
該ブロックポリマーは、疎水性セグメント及び親水性セグメントを有するウレタンである請求項６に記載の器具。
【請求項９】
該被覆の撥性仕上げ剤は、シリコーン撥剤である請求項１に記載の器具。
【請求項１０】
該被覆のシリコーン撥剤は、メチル(ハイドロジェン)シロキサン及びジメチルシロキサンポリマーからなる群から選択される請求項９に記載の器具。
【請求項１１】
該被覆の撥性仕上げ剤は、樹脂系仕上げ剤である請求項１に記載の器具。
【請求項１２】
該被覆の樹脂系仕上げ剤は、変性メラミンホルムアルデヒド樹脂である請求項１１に記載の器具。
【請求項１３】
該被覆の撥性仕上げ剤は、ワックス、ワックス−金属エマルション及び有機金属錯体からなる群から選択される請求項１に記載の器具。
【請求項１４】
該カチオン性物質は、少なくとも２つの炭素原子を有する有機カチオン性物質及び吸収性ポリマーである請求項１〜１３のいずれかに記載の器具。
【請求項１５】
該カチオン性物質は、少なくとも２つの炭素原子を有するポリマーカチオン性物質である請求項１４に記載の器具。
【請求項１６】
該カチオン性物質は、少なくとも２つの炭素原子を有する非ポリマー有機カチオン性物質である請求項１４に記載の器具。
【請求項１７】
該吸収性ポリマーは、合成ポリマーである請求項１〜１６のいずれかに記載の器具。
【請求項１８】
該吸収性ポリマーは、天然ポリマーである請求項１〜１６のいずれかに記載の器具。
【請求項１９】
第１表面を有する繊維基材；
該繊維基材の第１表面上の被覆
を含んでなり、該被覆は、多相フッ素化合物及びカチオン性物質を含む、器具。
【請求項２０】
該多相フッ素化合物は、第１条件では疎水性状態の第１相及び第２条件では親水性状態の第２相を有する２機能性フッ素化合物である請求項１９に記載の器具。
【請求項２１】
多相フッ素化合物は、フッ素含有疎水性セグメント及び親水性セグメントを有するブロックポリマーである請求項１９に記載の器具。
【請求項２２】
該ブロックポリマーは、疎水性セグメント及び親水性セグメントを有するアクリレートを含んでなる請求項２１に記載の器具。
【請求項２３】
該ブロックポリマーは、疎水性セグメント及び親水性セグメントを有するウレタンを含んでなる請求項２１に記載の器具。
【請求項２４】
該被覆のカチオン性物質は、ポリマー化合物を含んでなる請求項２１〜２３のいずれかに記載の器具。
【請求項２５】
該被覆のカチオン性物質は、非ポリマー有機化合物を含んでなる請求項２１〜２３のいずれかに記載の器具。
【請求項２６】
該被覆のカチオン性物質は、金属塩を含んでなる請求項２１〜２３のいずれかに記載の器具。
【請求項２７】
該金属塩は、周期表第II族、第III族及び遷移金属からなる群から選択されるカチオンの水溶性塩を含んでなる請求項２１〜２３のいずれかに記載の器具。
【請求項２８】
第１表面を有する繊維基材；
該繊維基材の第１表面上の被覆
を含んでなり、該被覆は、少なくとも２つの炭素原子を有する有機カチオン性物質及び吸収性ポリマーを含む、器具。
【請求項２９】
該有機カチオン性物質は、ポリマーカチオン性物質である請求項２８に記載の器具。
【請求項３０】
該有機カチオン性物質は、非ポリマーカチオン性物質である請求項２８に記載の器具。
【請求項３１】
有機カチオン性物質は、窒素含有物質を含んでなる請求項２８に記載の器具。
【請求項３２】
有機カチオン性物質は、リン含有物質を含んでなる請求項２８に記載の器具。
【請求項３３】
該カチオン性物質は、第１級アミン、第２級アミン、第３級アミン、第４級アンモニウム塩、酸性条件下でカチオン性アミンに変換されたアミンからなる群から選択される物質である請求項２８に記載の器具。
【請求項３４】
該吸収性ポリマーは、合成ポリマーからなる請求項２８〜３３のいずれかに記載の器具。
【請求項３５】
該吸収性ポリマーは、天然ポリマーからなる請求項２８〜３３のいずれかに記載の器具。
【請求項３６】
該撥性仕上げ剤は、繊維基材に対して約０．０１〜約１５乾燥質量％の範囲の量で繊維基材上に存在する請求項１〜２７のいずれかに記載の器具。
【請求項３７】
該撥性仕上げ剤は、繊維基材に対して約０．１〜約５乾燥質量％の範囲の量で繊維基材上に存在する請求項１〜２７のいずれかに記載の器具。
【請求項３８】
該カチオン性物質は、繊維基材に対して約０．００５〜約３５乾燥質量％の範囲の量で繊維基材上に存在する請求項１〜１８及び２８〜３５のいずれかに記載の器具。
【請求項３９】
該カチオン性物質は、繊維基材に対して約０．０１〜約１５乾燥質量％の範囲の量で繊維基材上に存在する請求項１〜１８及び２８〜３５のいずれかに記載の器具。
【請求項４０】
該吸収性ポリマーは、繊維基材に対して約０．０１〜約６０乾燥質量％の範囲の量で繊維基材上に存在する請求項１〜１８及び２８〜３５のいずれかに記載の器具。
【請求項４１】
該吸収性ポリマーは、繊維基材に対して約０．１〜約１０乾燥質量％の範囲の量で繊維基材上に存在する請求項１〜１８及び２８〜３５のいずれかに記載の器具。
【請求項４２】
該繊維基材は、織布、編物、不織布及びパイル布からなる群から選択される請求項１〜４２のいずれかに記載の器具。
【請求項４３】
被覆を有する該繊維基材の第１表面上にイメージをさらに含む請求項１〜４３のいずれかに記載の器具。
【請求項４４】
該繊維基材上に配置されたイメージは、染料、顔料及びポリマー着色剤からなる群から選択される着色剤からなる請求項４３に記載の器具。
【発明の詳細な説明】
【技術分野】
【０００１】
本発明は、一般に、イメージを布上に配置することに関し、特に、布上に配置されたイメージの解像度を向上するための布の処理に関する。
【背景技術】
【０００２】
イメージは、種々の方法、例えばディジタル印刷により、基材上に配置される。ディジタル印刷は、ピクセルとして知られている、少所定量の種々の着色剤を、基材の所定のマトリックスゾーンに配置する方法である。着色剤は、染料、顔料、ポリマー着色剤、又はこれらの組み合わせを含むことができる。加えて、着色剤は、染料及び／又は顔料の異なる種類及び色を含むことができる。ピクセルは、種々の方法、例えばインクジェット印刷により、基材上に配置することができる。典型的には、ディジタル印刷は、限定された少数の異なる着色剤を使用し、これら着色剤の１種が、特定のピクセルに使用される。ディジタル印刷における色及び色調の変化は、通常、隣接する又は近傍にあるマトリックスゾーン中に異なる色のピクセルを配置することにより達成される。個々のピクセルの実際の色は変化しないにも拘わらず、観察者には、異なる色のピクセルを含む領域が、関連する領域中の実際のピクセルのいずれとも異なる色又は色調であるような印象を与える。観察者が個々のピクセルを容易に認識できず、複数のピクセルの平均として認識するが故に、そのような印象が生まれる。
【発明の開示】
【発明が解決しようとする課題】
【０００３】
布上にイメージを配置する場合、他の基材では経験されない困難が生じる。布材料の性質、又は布の構造に起因して、布上にイメージを配置するのに使用する着色媒体（例えばインク）が、意図したゾーンを充填できず、意図したゾーンの外へにじみ出し、あるいは繊維基材に吸収されてしまうことが、本発明者らにより見いだされた。着色媒体が意図したゾーンを充填しないと、布上に配置されたイメージは、下にある繊維基材の色の存在によって、色強度を失うことがある。着色媒体が布に吸収されると、着色媒体の少なくとも一部が目視されない布の領域に分配されるので、あるいは、着色媒体が意図したゾーンを充填できないので、色強度が失われることがある。着色媒体が意図したゾーンの外へにじみ出すと、イメージの鋭敏さ及び強度が悪影響を受けることがある。
【０００４】
これらの問題は、着色媒体に対して意図したゾーンがより小さく、相互により接近しているディジタル印刷では、非常に重大である。さらに、これらの問題を修正する方法は、繊維基材が他の物体の表面と擦りあわされた場合に着色剤が失われる可能性を増すことがある。従って、イメージを布上に配置する困難さを少なくする布、布処理、及び方法が必要とされる。
【課題を解決するための手段】
【０００５】
本発明において、撥性（撥水・撥油性）を有するカチオン性の被覆が、ディジタル印刷などの方法による着色イメージを受容する繊維基材（布）の表面に、塗布される。本発明の１つの態様において、被覆は一般に、撥性仕上げ剤、カチオン性物質及び吸収性（sorbant）ポリマーの組み合わせを含んでなる。本発明の他の態様では、被覆は一般に、多相フッ素化合物、例えば「２機能性」（dual action）フッ素化合物及びカチオン性物質を含んでなる。多相フッ素化合物を含む本発明の態様は、吸収性ポリマーを含むこともできる。本発明の別の態様では、被覆は一般に、カチオン性物質及び吸水性ポリマーを含んでなり、カチオン性物質は、少なくとも２つの炭素原子を有する有機カチオン性物質を含む。２つ又はそれ以上の炭素原子を有する有機カチオン性物質を含む本発明の態様は、撥性仕上げ剤を含むこともできる。２つ又はそれ以上の炭素原子を有する有機カチオン性物質を含む本発明の態様は、多相フッ素化合物、例えば「２機能性」フッ素化合物をも含むことができる。
【発明を実施するための最良の形態】
【０００６】
一般に、本発明の繊維基材（製品）は、バナー又は標識布、室内装飾材料布、掛け布（カーテン）、他の家庭備品用布、家庭用リンネル製品布、服飾布、カーペットなどを包含し得る。繊維基材は、織物、編物、不織布、タフテッド材料などであってよい。織物は、サテン（しゅす）、ポプリン（うね織り布）、クレープ織り物などを包含するが、これらに限定されない。編物は、丸編み、縦編み、ミクロデニール面を有する縦織りを包含するが、これらに限定されない。繊維基材は、平坦であっても、又はパイル状であってもよい。このような繊維基材は、天然又は合成繊維、例えばポリエステル、ナイロン、ウール、綿、絹、ポリプロピレン、レーヨン、Lyocell、ポリラクチド、アクリルなどから製造し得、そのような天然及び合成繊維の混合物又は組み合わせを含む繊維製品も包含する。
【０００７】
撥性仕上げ剤は、フッ素化合物、シリコーン、樹脂系仕上げ剤、ワックス、ワックス−金属エマルション、有機金属錯体、及びこれらの組み合わせを含む。撥性仕上げ剤の撥特性は、繊維への着色剤の吸収の防止を助長し、着色剤に対して意図されていたゾーン全体を着色剤が充填するのを促進する。
【０００８】
フッ素化合物撥剤は、パーフルオロ炭素基を有する化合物を包含する。フッ素化合物撥剤は、パーフルオロアルキルアクリレート又はメタクリレートと他のコモノマーとのコポリマーであってよい。コモノマーは、アルキル基、アルキルアミド基又はポリエーテル基を含むアクリル酸又はメタクリル酸のエステルを包含する。フッ素化合物撥剤は、繊維製品に適用するために、エマルション又は溶媒溶液であってもよい。
【０００９】
シリコーン撥剤は、メチル(ハイドロジェン)シロキサン及びジメチルシロキサンのポリマーを包含する。１つの態様において、シリコーンは、繊維製品に適用するために、水性エマルション又は溶媒溶液である。
【００１０】
樹脂系仕上げ剤は、変性メラミンホルムアルデヒド樹脂系仕上げ剤を包含し、ワックスとブレンドできる。１つの態様において、樹脂系仕上げ剤は、繊維製品に適用するための水溶性物質、例えばAerotex M3 (BF Goodrich製）である。
【００１１】
「２機能性」フッ素化合物を使用する本発明の１つの態様において、「２機能性」フッ素化合物は、第１条件では疎水性を、第２条件では親水性を有するフッ素化合物である。典型的には、「２機能性」フッ素化合物の性質を変化させる２つの条件は、温度に関係する。例えば、「２機能性」フッ素化合物は、室温では疎水性を示し、より高温では親水性を示す。「２機能性」フッ素化合物は、通常、フッ素含有疎水性セグメント及び親水性セグメントを有するブロックポリマーである。１つの一般的な親水性セグメントは、アルキレンオキシド含有セグメントである。ブロックコポリマーは、典型的には、アクリレート又はウレタンのような骨格を有し、疎水性セグメント及び親水性セグメントを有する。第１条件ではフッ素化セグメントが表面に整列して、撥油及び撥水性を生じ、第２条件ではポリエチレンオキシド含有セグメントが表面に整列して、親水性を生じると考えられる。市販「２機能性」フッ素化合物には、FC-248及びFC-268（３Ｍから）、Repearl F-84及びRepearl SR-216（Mitsubishi International から）、並びにUnidyne S1040 及び TG-992 (ダイキンから）が包含される。
【００１２】
撥性仕上げ剤の「２機能性」フッ素化合物が通常の室温で繊維基材上に存在する場合、「２機能性」フッ素化合物は、疎水性状体の第１条件に出会い、丁度標準的な撥性仕上げ剤を用いたのと同じように、着色剤が繊維に吸収されるのを防止し、着色剤媒体に意図されたゾーン全体を着色剤媒体が充填するのを促進すると考えられる。しかしながら、印刷された繊維基材が着色剤イメージを定着させるために加熱された場合、２機能性フッ素化合物は、親水性状態の第２条件に出会い、着色剤がより良好に繊維に浸透するのを可能にして、着色剤の定着を助けると考えられる。
【００１３】
カチオン性物質は、正電荷を有する物質である。カチオン性物質の荷電は、部分的荷電であってもよい。カチオン性物質は意図したゾーンの表面上に着色剤を保持するのを助け、それにより、着色媒体の意図していない領域へのにじみ出し又は繊維への着色剤の吸収を低減できる。本発明に使用できるカチオン性物質には、ポリマー又は非ポリマー有機化合物、及び金属塩が包含されるが、これらに限定されない。本発明の１態様において、カチオン性化合物は、２つ又はそれ以上の炭素原子を有する有機カチオン性物質である。
【００１４】
本発明におけるポリマーカチオン性物質及び非ポリマーカチオン性物質には、上記の２つ又はそれ以上の炭素原子を有するものを含め、窒素含有及びリン含有物質が包含される。窒素含有カチオン性化合物には、種々の第１級アミン（例えば、ポリビニルアミン又はポリアリルアミン）、第２級アミン、第３級アミン、第４級アンモニウム塩、並びに酸性条件下でカチオン性アミンに変換されたアミンが包含されるが、これらに限定されない。窒素含有カチオン性ポリマー物質の例には、カチオン性モノマーのホモポリマー又はコポリマーが包含される。カチオン性モノマーには、ジアリルジメチルアンモニウムクロリド、又はメタクリルアミドプロピルトリメチルアンモニウムクロリドなどが含まれ得る。リン含有カチオン性物質は、ホスホニウム基含有化合物を含むが、これに限定されない。リン含有カチオン性物質の例には、ステアリルトリブチルホスホニウムブロミドなどが含まれる。
【００１５】
本発明においてカチオン性物質として使用できる金属塩には、周期表第II族、第III族及び遷移金属からなる群からのカチオンの水溶性塩が包含される。その例には、マグネシウム、カルシウム、アルミニウム、亜鉛、ジルコニウム、及びホウ素が含まれる。１つの態様において、塩は、弱酸のアニオン、例えばアセテートなどを有する。
【００１６】
吸収性ポリマーも、繊維に着色剤を定着させ、良好な解像度及びエッジ鋭敏性を得るために使用される。吸収性ポリマーは、インク成分、例えば染料が、繊維基材に対して有する親和性よりも、大きい親和性を示すポリマーである。インク成分、例えば染料は、吸収性ポリマーに分配され、染料の移行及び乾燥中の染料の昇華が防止される。本発明において使用される適当なポリマーには、合成及び天然ポリマーが含まれる。本発明において使用するのに適した合成ポリマーには、メチルメタクリレート、メチルアクリレート、ブチルアクリレートのアクリルコポリマー、ウレタン、酢酸ビニルのホモポリマー又はコポリマーなどが包含される。適当な天然ポリマーには、キトサン、カルボキシメチルセルロース、他の多糖類又はポリアミノグリカンなどが包含される。
【００１７】
撥性仕上げ剤、カチオン性物質及び吸収性ポリマー物質の被覆を有する布を含む本発明の１態様において、撥性仕上げ剤は、繊維基材（布）の質量に対して約０．０１〜約１５乾燥質量％、好ましくは約０．１〜約５乾燥質量％の量で存在し得、カチオン性物質の濃度は、布の質量に対して約０．００５〜約３５乾燥質量％、好ましくは約０．０１〜１５乾燥質量％であり得、吸収性ポリマーの濃度は、布の質量に対して約０．０１〜約６０乾燥質量％、好ましくは約０．１〜約１０乾燥質量％であり得る。
【００１８】
多相フッ素化合物、例えば「２機能性」フッ素化合物及びカチオン性物質の被覆を有する布を含む本発明の１態様において、多相フッ素化合物は、繊維基材（布）の質量に対して約０．０１〜約１５乾燥質量％、好ましくは約０．１〜約５乾燥質量％の量で存在し得、カチオン性物質の濃度は、布の質量に対して約０．００５〜約３５乾燥質量％、好ましくは約０．０１〜１５乾燥質量％であり得る。
【００１９】
多相フッ素化合物、例えば「２機能性」フッ素化合物、カチオン性物質及び吸収性ポリマー物質の被覆を有する布を含む本発明の１態様において、多相フッ素化合物は、繊維基材（布）の質量に対して約０．０１〜約１５乾燥質量％、好ましくは約０．１〜約５乾燥質量％の量で存在し得、カチオン性物質の濃度は、布の質量に対して約０．００５〜約３５乾燥質量％、好ましくは約０．０１〜１５乾燥質量％であり得、吸収性ポリマーの濃度は、布の質量に対して約０．０１〜約６０乾燥質量％、好ましくは約０．１〜約１０乾燥質量％であり得る。
【００２０】
少なくとも２つの炭素原子を含む有機カチオン性物質及び吸収性ポリマー物質の被覆を有する布を含む本発明の１態様において、少なくとも２つの炭素原子を含む有機カチオン性物質は、繊維基材（布）の質量に対して約０．００５〜約３５乾燥質量％、好ましくは約０．０１〜約１５乾燥質量％の量で存在し得、吸収性ポリマーは、布の質量に対して約０．０１〜約６０乾燥質量％、好ましくは約０．１〜約１０乾燥質量％の量で存在し得る。
【００２１】
撥性仕上げ剤、少なくとも２つの炭素原子を含む有機カチオン性物質及び吸収性ポリマー物質の被覆を有する布を含む本発明の１態様において、撥性仕上げ剤は、繊維基材（布）の質量に対して約０．０１〜約１５乾燥質量％、好ましくは約０．１〜約５乾燥質量％の量で存在し得、少なくとも２つの炭素原子を含む有機カチオン性物質の濃度は、布の質量に対して約０．００５〜約３５乾燥質量％、好ましくは約０．０１〜１５乾燥質量％であり得、吸収性ポリマーの濃度は、布の質量に対して約０．０１〜約６０乾燥質量％、好ましくは約０．１〜約１０乾燥質量％であり得る。
【００２２】
多相フッ素化合物、例えば「２機能性」フッ素化合物、少なくとも２つの炭素原子を含む有機カチオン性物質及び吸収性ポリマー物質の被覆を有する布を含む本発明の１態様において、多相フッ素化合物は、繊維基材（布）の質量に対して約０．０１〜約１５乾燥質量％、好ましくは約０．１〜約５乾燥質量％の量で存在し得、少なくとも２つの炭素原子を含む有機カチオン性物質は、布の質量に対して約０．００５〜約３５乾燥質量％、好ましくは約０．０１〜１５乾燥質量％の量で存在し得、吸収性ポリマーは、布の質量に対して約０．０１〜約６０乾燥質量％、好ましくは約０．１〜約１０乾燥質量％の量で存在し得る。
【００２３】
繊維上のイメージは、着色剤により創成される。着色剤は、染料、顔料、ポリマー着色剤、又はこれらの組み合わせであり得る。染料には、分散染料、酸性染料、反応染料、直接染料、建染め染料、硫化染料などが包含される。着色剤は、インクのような物質の成分である。インクは、水性又は非水性溶液系物質であり、着色剤は、その中に分散又は溶解されている。水性分散体型インクの一例は、DI Series（Yellow GWL など）（Ciba, Inc. から）である。非水性溶媒型インクの一例は、PzO Series（シアン、マゼンタ、イエローなど）（A. R. Monteith. Inc. から）である。着色剤はどのような色であってもよく、黒及び／又は白も含む。
【００２４】
本発明の製法において、カチオン性の撥性特性を有する被覆が繊維上に適用され、次いで、イメージが、被覆をその上に有する繊維の表明に配置される。１つの態様において、被覆は、水溶液として繊維基材上に塗布される。水溶液を、イメージを受容する繊維表面に塗布でき、あるいは繊維基材を水溶液中に浸漬することができる。繊維上に水性被覆液が配置された後、繊維を、例えば、ロール間で搾って過剰の水溶液を除き、その後乾燥する。次いで、例えばディジタル又はインクジェットプリンターを用いて、ディジタル印刷により、イメージを繊維上に配置することができる。
【００２５】
「２機能性」フッ素化合物撥剤及びカチオン性物質を含み、吸収性ポリマーを用いた又は用いない本発明の態様は、他の種類の撥剤を使用した態様に比べて、改良されたエッジ解像度及び色強度を示す。エッジ解像度値を色強度値に対してプロットすると、「２機能性」フッ素化合物撥剤及びカチオン性物質を含み、吸収性ポリマーを用いた又は用いない本発明の性能及び特性を規定することが可能になる。
【００２６】
実施例
１００％ポリエステル織り目加工連続フィラメントヤーンから、経糸に１／７５／３６ヤーンを、横糸に１／１５０／３６ヤーンを使用して織ったサテン布（布重量：３．３０oz./yd２）から、繊維サンプルを切り出した。実施例１〜１０として、繊維サンプルを、表１に示した混合物により含浸量１００％で被覆した。
【００２７】
【表１】
2005507032.tif 000002
【００２８】
次いで、実施例１〜１０の被覆された繊維に、HP 648C Deskjet ディジタルプリンター（黒、赤、黄、青）及びHP 549C ディジタルプリンター（マゼンタ）を用いて、直径５０mmの黒、赤、黄、青及びマゼンタドットのテストパターンを印刷した。使用したインクは、顔料系（黒）、酸性染料系（青、赤、黄）又は分散染料系（マゼンタ）であった。使用した黒色インクは、Hewlett Packard から包装済みカートリッジの形（カートリッジモデル6614n）で入手した。使用した青、赤及び黄色インクは、Hewlett Packard から包装済みカートリッジの形（カートリッジモデル51649n）で入手した。マゼンタの円は、別の被覆繊維の上に、HP50 Deskjet ディジタルプリンターを用い、Hewlett Packard インクカートリッジ（モデル51626A）を使用して印刷したが、このカートリッジは、まずインクを抜き出し、清浄し、Ciba Terasil Red TI-M インキを再充填して使用した。次いで、全ての布片を、Despatch オーブン（model LTC 2-16）中、３５０°Ｆで３分間乾燥し、その後、ドットのカラーを読み取る前に、完全に冷却した。ドットそれぞれの色は、Hunterlab DP-9000 色度計により測定した。
【００２９】
サンプルと繊維バックグラウンドとの間の色強度の変化を、The Engineering Society for Advancing Mobility Land Sea Air and Space Textile Test method SAE-J-1885, "(R) Accelerated Exposure of Automobile Interior Trim Components Using a Controlled Irradiance Water Cooled Xenon-Arc Apparatus"を改変して用いて、測定した。この試験の改変は次の通りであった。最初の測定を、バックグラウンド（又は未印刷領域）について行い、最終の測定を、印刷領域について行った。この方法により、色強度の測定値ΔＥｐを決定することができる。ΔＥｐは、一般に下記式により計算される：
【数１】
2005507032.tif 000003
（式中、ΔＥｐは、バックグラウンド繊維と印刷後の繊維との間での色の差を表す。Ｌ、ａ及びｂは、色座標であり、Ｌは着色された布の明るさ又は暗さの指標であり、ａは着色された布の赤さ又は緑さの指標であり、ｂは着色された布の黄色さ又は青さの指標である。）
【００３０】
より大きいΔＥｐ値は、色強度がより大きいことを意味する。各色（黒、赤、青、黄及びマゼンタ）についてΔＥｐ値を測定し、ΔＥcolor、例えばΔＥblackとして報告する。
【００３１】
色強度とエッジ解像度との間の関係の視覚化を簡潔にするために、ΔＥｐ値の変換を用いた。強度値（IV; Intensity Value）は、下記式により定義された：
【数２】
2005507032.tif 000004
この約定を用いると、色強度が増加すると、強度値（IV）測定の値が減少する。
【００３２】
エッジ解像度は、印刷されたデザイン要素の縁の不揃い（ぎざぎざ）の指標である。不揃い度（R; Raggedness）は、以下に記載する方法に従って、測定されたドットの円周の意図したドットの円周に対する比をとることにより測定される。
【００３３】
不揃い度の決定は、実施例１〜１０の印刷されたドットの捕捉されたディジタルイメージを用いて行った。イメージは、Olympus OM-System Zuiko Auto-Macro 50mm C-Mount Camera Lens を備え、IBM 300PL デスクトップコンピュータと一体化したIntegral Technologies FlashBus MV ビデオキャプチャーカードとインターフェースしたJavelin Electronics Chromochip II Camera を用いて、撮影した。カメラを、イメージを得る対象物の表面からの角度が９０度で、対象物からレンズ面までの距離が５３ｃｍとなるように設置し、蛍光リングライトを、カメラと対象物を結ぶ線上で、対象物から４１ｃｍの距離に配置した。不揃い度の決定に用いるドットのイメージを、レンズ開口４を用い、Image Pro Plus 4.5 ソフトウエアを使用して、得た。印刷されたドットのイメージを得ると、Image Pro Plus 4.5 ソフトウエアを使用してイメージを解析し、印刷されたドットの実際の周長及び印刷されたドットの計算された理想の周長を決定した。
【００３４】
印刷されたドットの理想の周長を計算するために、Image Pro Plus 4.5 ソフトウエアを使用して、印刷されたドット全体を取り囲むイメージの矩形領域を選択した。次いで、測定を促進するために、選択された領域を "Gray Scale 8" に変換した。次いで、印刷されたドットの面積を、自動閾値フィルタを使用しかつ測定の対象としての印刷されたドットの領域を手動で選択してバックグラウンドから印刷されたドットを分割することにより、Image Pro Plus 4.5 ソフトウエアを用いて、測定した。この手順は、より詳細には、メニューバーから "Measure" を選び、プロシーディングメニューから "Count/Size" を選び、プロシーディングメニューから "Measure" を選び、プロシーディングメニューから "Select Measurement" を選び、プロシーディングメニューから "area" を選び、次いで、"OK" を選んで選択された対象領域の測定を行う；"Count/Size"メニューから "manual" ラジオボタンを選び、次いで "Select Ranges" ボタンを選び、 "Segmentation" ウインドウから自動閾値ボタンをクリックして、バックグラウンドから対象をセグメント化して対象を選択し、 "manual" 、"measure objects" 及び "apply filter ranges" ラジオボタンを選んだことを確認して、対象領域を選択することにより；及び "Count/Size" ウインドウから "Count" ボタンを選び、次いで、"Count/Size" ウインドウから "Measure" 及び "Select Measurements" を選び、プロシーディングメニューから "Edit Range" を選び、関心のある対象のみが選択されるように範囲を選択することにより、行われる。このデータは、最も外側のぎざぎざの周縁部を除く対象（ドット）の全体形状の面積を表していた。この面積測定値（Ａ１）を用いて、理想的な計算周長を決定することができ、この場合、円周（Ｐcalc）は次式で計算される：
【数３】
2005507032.tif 000005
【００３５】
印刷されたドットの実際の周長を計算するために、Image Pro Plus 4.5 ソフトウエアを使用して、印刷されたドット全体を取り囲むイメージの矩形領域を選択した。次いで、測定を促進するために、選択された領域を "Gray Scale 8" に変換した。次いで、印刷されたドットの面積を、メニューバーから "Measure" を選び、プロシーディングメニューから "Count/Size" を選び、プロシーディングメニューから "Measure" を選び、プロシーディングメニューから "Select Measurement" を選び、プロシーディングメニューから "Select None" 、次いで "Perimeter"を選び、その後、"OK" を選んで選択された対象領域の測定を行う；"Count/Size"メニューから "manual" ラジオボタンを選び、次いで "Select Ranges" ボタンを選び、 "Segmentation" ウインドウから自動閾値ボタンをクリックし、閾値レベルが＜２３０ならば閾値グレーレベルに３０を加えて、バックグラウンドから対象をセグメント化して対象を選択し、 "manual" 、"measure objects" 及び "apply filter ranges" ラジオボタンを選んだことを確認することにより；及び "Count/Size" ウインドウから "Count" ボタンを選び、次いで、"Count/Size" ウインドウから "Measure" 及び "Select Measurements" を選び、プロシーディングメニューから "Edit Range" を選び、関心のある対象のみが選択されるように範囲を選択し、次いで "Measure" を選択して選択された領域の周長を測定することにより、行われる。その後、Image Pro Plus 45 ソフトウエアを用いて、面積測定値を Microsoft Excel スプレッドシートファイルにエキスポートした。このデータは、最も外側のぎざぎざの周縁部を含む対象（ドット）の全体形状の円周（Ｐmeas）を表していた。
【００３６】
不揃い度（Ｒ）は、理想的な対象周長と実際の対象周長の差を表し、下記式を用いて計算された：
【数４】
2005507032.tif 000006
色強度とエッジ解像度との関係の視覚化を簡単にするために、不揃い度の測定値の変換を用いた。エッジ解像度（ＥＤ：Edge Definition）を下記式に従って定義した：
【数５】
2005507032.tif 000007
この変換を用いると、エッジ解像度は、ＥＤの測定値が増すにつれて、増加する。
【００３７】
図１は、未処理の対象繊維基材と比較した、実施例１〜１０における線形スケールでの色強度値（IV）対エッジ解像度（ＥＤ）のプロットであり、サンプルの印刷品質を視覚的に表現している。ポリエステルサテン布上の多相フッ素化合物撥剤を含む本発明の形態により被覆された繊維基材は、ＥＤ＜２０及びＩＶ＜１０により規定された範囲にデータポイントを有していた。
【００３８】
下記の実施例を参照することにより、本発明を更に理解することができる。
実施例１１〜１３
実施例１１〜１３は、被覆が撥性仕上げ剤、カチオン性物質及び合成ポリマーのエマルションの組み合わせである本発明の形態の例である。
（実施例１１）
１００部のREPEARL 8025 (三菱化学製；フルオロカーボン分散体、３０％固形分)、７５部のWITCOBOND W-213 (Crompton-Knowles製；カチオン性ウレタン分散体、３０％固形分)、及び２５部のLUPASOL PR8515 (BASF製；ポリエチレンイミン溶液、＞９８％)を、９８００部の水に加え、撹拌して混合し、含浸量６０％でポリエステル編物布に適用した。被覆された布を３５０°Ｆで３分間乾燥し、次いで、インクジェット印刷して、良好な解像度及び色深みを有する印刷物を得た。
【００３９】
（実施例１２）
２００部のREPEARL F-84 (三菱化学製；多相フッ素化合物又は「２機能性」フルオロカーボン分散体、２０％固形分)、５５部のWITCOBOND W-320 (Crompton-Knowles製；非イオン性ウレタン分散体、６０％固形分)、及び５０部のPOLYCAT M-30 (Peach State Labs製；アクリルポリマーの第４級アンモニウム誘導体の溶液、３０％固形分)を、９７００部の水に加え、撹拌して混合し、含浸量６０％でポリエステル織物布に適用した。被覆された布を３５０°Ｆで３分間乾燥し、次いで、インクジェット印刷して、良好な解像度及び色深みを有する印刷物を得た。
【００４０】
（実施例１３）
２５０部のFORAPERLE 501 (Elf Atochem製；フルオロカーボン分散体、２０％固形分)、７５部のWITCOBOND W-213 (カチオン性ウレタン分散体、３０％固形分)、及び２５部のPOLYCAT M-30 (アクリルポリマーの第４級アンモニウム誘導体の溶液、３０％固形分)を、９６５０部の水に加え、撹拌して混合し、含浸量６０％でポリエステル編物布に適用した。被覆された布を３５０°Ｆで３分間乾燥し、次いで、インクジェット印刷して、良好な解像度及び色深みを有する印刷物を得た。
【００４１】
実施例１４〜１５
実施例１４〜１５は、被覆が「２機能性」フッ素化合物及びカチオン性物質の組み合わせである本発明の形態の例である。
【００４２】
（実施例１４）
１７部のPOLYCAT M-30 (アクリルポリマーの第４級アンモニウム誘導体の溶液、３０％固形分) 及び５部のREPEARL SR1100 (三菱化学製；多相フッ素化合物又は「２機能性」フルオロカーボン分散体、２０％固形分) を、７８部の水に加え、撹拌して混合し、含浸量６０％で布に適用した。被覆された布を３５０°Ｆで３分間乾燥し、次いで、インクジェット印刷して、良好な解像度及び色深みを有する印刷物を得た。
【００４３】
（実施例１５）
２５部のNALKAT 8108 Plus 及び２．５部のREPEARL F-84 (多相フッ素化合物又は「２機能性」フルオロカーボン分散体、２０％固形分) を、７２．５部の水に加え、撹拌して混合し、含浸量６０％で布に適用した。被覆された布を３５０°Ｆで３分間乾燥し、次いで、インクジェット印刷して、良好な解像度及び色深みを有する印刷物を得た。
【００４４】
実施例１６〜１７
実施例１６〜１７は、被覆がカチオン性物質及び合成ポリマーのエマルションの組み合わせであって、カチオン性物質が少なくとも２つの炭素原子を有するポリマー又は非ポリマー有機物質である本発明の形態の例である。
【００４５】
（実施例１６）
１１部のROHPLEX K-3 (Rohm & Haas製；非イオン性アクリル分散体、４６％固形分) 及び１０部のNALKAT 8108 Plus (Nalco 製；polyDADMAC 溶液、２０％固形分) を７９部の水に加え、撹拌して混合し、含浸量６０％で布に適用した。被覆された布を３５０°Ｆで３分間乾燥し、次いで、インクジェット印刷して、良好な解像度及び色深みを有する印刷物を得た。
【００４６】
（実施例１７）
１７部のROVACE S-117 (Rohm & Haas製；ポリビニルアセテート分散体、３０％固形分)及び７部のPOLYCAT M-30 (アクリルポリマーの第４級アンモニウム誘導体の溶液、３０％固形分) を、９３．５部の水に加え、撹拌して混合し、含浸量６０％で布に適用した。被覆された布を３５０°Ｆで３分間乾燥し、次いで、インクジェット印刷して、良好な解像度及び色深みを有する印刷物を得た。
【図面の簡単な説明】
【００４７】
【図１】本発明の実施例における、色強度値対エッジ解像度のプロットである。
【図１】
2005507032.tif 000008
【国際公開パンフレット】
2005507032.tif 000009
2005507032.tif 000010
2005507032.tif 000011
2005507032.tif 000012
2005507032.tif 000013
2005507032.tif 000014
2005507032.tif 000015
2005507032.tif 000016
2005507032.tif 000017
2005507032.tif 000018
2005507032.tif 000019
2005507032.tif 000020
2005507032.tif 000021
2005507032.tif 000022
2005507032.tif 000023
2005507032.tif 000024
2005507032.tif 000025
2005507032.tif 000026
2005507032.tif 000027
2005507032.tif 000028
2005507032.tif 000029
2005507032.tif 000030
【国際調査報告】
2005507032.tif 000031
2005507032.tif 000032